【手続補正書】
【提出日】令和2年5月29日(2020.5.29)
【手続補正１】
【補正対象書類名】特許請求の範囲
【補正対象項目名】全文
【補正方法】変更
【補正の内容】
【特許請求の範囲】
【請求項１】
ルチルと少なくとも１つのリチウム系化合物とを含有し且つナトリウム長石とカリウム長石とを含有しない外部コーティングによって、少なくとも一部が囲まれている中心金属コアを含む被覆電極であって、
当該被覆電極が、前記外部コーティングと前記中心金属コアとの間に配置された少なくとも１つの内部コーティングをさらに含み、前記内部コーティングが、ルチルと、少なくとも１つのナトリウム系化合物および／または少なくとも１つのカリウム系化合物とを含有することを特徴とする被覆電極。
【請求項２】
請求項１に記載の電極であって、単一の内部コーティングを含み、前記内部コーティングが、前記中心金属コアの少なくとも一部の上に覆いを形成し、前記外部コーティングが、前記内部コーティングの少なくとも一部の上に覆いを形成することを特徴とする被覆電極。
【請求項３】
前記外部コーティングが、前記外部コーティングの全重量に対して表される各々の化合物の重量パーセンテージ（％）で：
−  少なくとも１つのリチウム系アルミノケイ酸塩５〜４５重量％または少なくとも１つのリチウム系アルミノケイ酸塩に由来するリチウム０，２〜３％；
−  Ｎａおよび／またはＫを含有しない少なくとも１つの押出剤；
−  バインダーとしてのケイ酸リチウム；および
−  合金鉄の形態または単独元素の形態の１つまたは複数の金属元素約１０〜５５重量％を含有することを特徴とする請求項１または２に記載の被覆電極。
【請求項４】
前記外部コーティングがナトリウム系およびカリウム系化合物を含有しないことを特徴とする請求項１〜３のいずれか一項に記載の被覆電極。
【請求項５】
前記外部コーティング中のＮａおよびＫの全比率が、前記外部コーティングの全重量パーセンテージとして表した場合、０，１４重量％以下であることを特徴とする請求項１〜４のいずれか一項に記載の被覆電極。
【請求項６】
前記外部コーティング中のＮａ２ＯおよびＫ２Ｏの全比率が、前記外部コーティングの全重量パーセンテージとして表した場合、０，３５重量％以下であることを特徴とする請求項１〜５のいずれか一項に記載の被覆電極。
【請求項７】
前記外部コーティングが、前記外部コーティング中の全重量パーセンテージとして表した場合、１〜４％のＬｉ２Ｏを含有する請求項１〜６のいずれか一項に記載の被覆電極。
【請求項８】
前記内部コーティングが、当該被覆電極の前記内部コーティングの全重量に対して表される各々の化合物の重量パーセンテージ（％）で：
−少なくとも１つのリチウム系アルミノケイ酸塩５〜３０重量％または少なくとも１つのリチウム系アルミノケイ酸塩に由来するリチウム０，１〜１％；
−バインダーとしてのケイ酸リチウム；および
−合金鉄の形態または単独元素の形態の１つまたは複数の金属元素約１０〜５５重量％を含有することを特徴とする請求項１〜７のいずれか一項に記載の被覆電極。
【請求項９】
前記内部コーティングが、ナトリウム系および／またはカリウム系アルミノケイ酸塩を含有することを特徴とする請求項１〜８のいずれか一項に記載の被覆電極。
【請求項１０】
前記ナトリウム系および／または前記カリウム系アルミノケイ酸塩がスレート粉末であることを特徴とする請求項９に記載の被覆電極。
【請求項１１】
前記内部コーティングが、Ｎａおよび／またはＫを含有する少なくとも１つの押出剤および／または少なくとも１つのアーク開始剤および安定剤を含有することを特徴とする請求項１〜１０のいずれか一項に記載の被覆電極。
【請求項１２】
前記内部コーティング中のＮａ２ＯおよびＫ２Ｏの全比率が、前記内部コーティング中の全重量パーセンテージとして表した場合、０，４重量％以上であることを特徴とする請求項１〜１１のいずれか一項に記載の被覆電極。
【請求項１３】
前記内部コーティング中のＮａ２ＯおよびＫ２Ｏの全比率が、前記内部コーティング中の全重量パーセンテージとして表した場合、１重量％以下であることを特徴とする、請求項１〜１２のいずれか一項に記載の被覆電極。
【請求項１４】
前記内部コーティング中のＮａおよびＫの全比率が、前記内部コーティング中の全重量パーセンテージとして表した場合、０，１５重量％以上であることを特徴とする請求項１〜１３のいずれか一項に記載の被覆電極。
【請求項１５】
前記内部コーティング中のＮａおよびＫの全比率が、前記内部コーティング中の全重量パーセンテージとして表した場合、０，４０重量％以下であることを特徴とする請求項１〜１４のいずれか一項に記載の被覆電極。
【請求項１６】
前記内部コーティングが、前記内部コーティング中の全重量パーセンテージとして表した場合、０，８〜２，５％のＬｉ２Ｏを含有することを特徴とする請求項１〜１５のいずれか一項に記載の被覆電極。
【請求項１７】
前記外部コーティングと前記内部コーティングとの間の重量比が１，５／１〜２，５／１の範囲であることを特徴とする請求項１〜１６のいずれか一項に記載の被覆電極。
【請求項１８】
前記外部コーティングおよび／または前記内部コーティングが、前記コーティング中の重量パーセンテージとして表した場合、以下の比率の前記コーティングを構成するために使用される粉末：
−０，８〜１８，５％のＡｌ２Ｏ３；
−５〜４０％のＳｉＯ２；
−１５〜４５％のＴｉＯ２；
−１，４〜４，２％のＣａＯ；
−１，４〜４，２％のＭｇＯ；および
−０，５〜１０％のＣａＦ２を含有することを特徴とする、請求項１〜１７のいずれか一項に記載の被覆電極。
【請求項１９】
前記外部コーティングおよび／または前記内部コーティングが、電極コーティング中の全重量パーセンテージとして表される、以下の比率の前記コーティングを構成するために役立つ元素：
−０．４〜１０．０％のＡｌ；
−２，０〜１９，０％のＳｉ；
−９，０〜２７，０％のＴｉ；
−１〜３，０％のＣａ；および
−０，８〜２，５％のＭｇを含有することを特徴とする請求項１〜１８のいずれか一項に記載の被覆電極。
【請求項２０】
以下の工程：
−金属コアを提供する工程と、
−前記金属コアの少なくとも一部の周りに内部コーティングの同心押出を実施する工程であって、前記内部コーティングが、ルチルと少なくとも１つのナトリウム系化合物および／または少なくとも１つのカリウム系化合物を含有する工程と、
−前記内部コーティングの少なくとも一部の周りに外部コーティングの同心押出を実施する工程であって、前記外部コーティングがルチルと少なくとも１つのリチウム系化合物とを含有し且つナトリウム長石とカリウム長石とを含有しない工程と、
−コートされた金属コアを炉内で焼成する工程とを含む請求項１〜１９のいずれか一項に記載の被覆電極を製造するための方法。
【請求項２１】
電極のための内部コーティングおよび外部コーティングの集成体であって、前記外部コーティングが、前記内部コーティングの少なくとも一部を覆い、前記外部コーティングがルチルと少なくとも１つのリチウム系化合物とを含有し且つナトリウム長石とカリウム長石とを含有せず、前記内部コーティングが、少なくとも１つのナトリウム系化合物および／または少なくとも１つのカリウム系化合物を含有する集成体。
【請求項２２】
溶接される１つまたは複数のステンレス鋼加工物のアーク溶接のための方法であって、請求項１〜１９のいずれか一項に記載の被覆電極が、前記溶接される１つまたは複数の加工物上に少なくとも１つの溶接継手を製造するために使用される方法。